표 2 에 나타내 는 배 합비 로 양극 용 복합 재료 , 카본 블랙 , 12 중량 % 폴리 불화 비닐리덴 ( PVDF ) 의 N 메틸 피 롤리 돈 용액 , N 메틸 피 롤리 돈 을 균일 하 게 혼합 하 여 도공 용 페이스트 를 조제 하 였 다 . 상기 페이스트 를 코터 ( YBA 형 베이커 어 플리 케 이터 ) 로 집 전체 로서 이용 한 알루미늄박 ( 두께 20 ㎛) 위 에 균일 하 게 도공 ( 건조 후 에 0 . 009 g / ㎠) 하 고 , 80 ℃ 에서 12 시간 이상 에 걸쳐 감압 ( 100 ∼ 300 mmHg ) 건조 하 였 다 . 건조 후 , 소정 의 크기 ( 20 mm× 15 mm ) 로 절단 하 고 , 알루미늄박 을 포함 하 는 전체 두께 가 55 ㎛ 가 되 도록 프레스 기 로 균일 막 두께 로 성형 하 여 시험 용 양극 으로 하 였 다 .